Сырьевая смесь для производства искусственного пористого заполнителя
RAW MIXTURE FOR ARTIFICIAL POROUS AGGREGATE PRODUCTION

Изобретение касается производства искусственных пористых заполнителей для бетонов.
Известно использование для производства искусственного пористого заполнителя (керамзита) легкоплавкой глины [1].
Задачей изобретения является упрощение технологии производства пористого заполнителя.
Технический результат достигается тем, что сырьевая смесь для производства искусственного пористого заполнителя, содержащая легкоплавкую глину, дополнительно содержит измельченный и просеянный через сито №2,5 кианит при следующем соотношении компонентов, мас. %: легкоплавкая глина 95,0-99,5; указанный кианит 0,5-5,0.
В таблице приведены составы сырьевой смеси для производства искусственного пористого заполнителя.
В составе сырьевой смеси используют любые легкоплавкие глины, склонные к вспучиванию при быстром обжиге, например, глины монтмориллонитовые, включающие Al-монтмориллонит и Fe-монтмориллонит (нонтронит).
Измельченный и просеянный через сито №2,5 кианит смешивают с легкоплавкой глиной и готовят сырьевую смесь с влажностью 19-26%. Из полученной смеси формуют гранулы, которые сушат и обжигают в интервале температур 1000-1120°С.
Источники информации
1. Дудеров И.Г., Матвеев Г.М., Суханова В.Б. Общая технология силикатов. - М.: Стройиздат, 1987. - С. 314-321.